МАТЕРИАЛ ДЛЯ ГЕРМЕТИЗАЦИИ ПРОКОЛОВ ШИНЫ

1. Герметик для проколов шины, содержащий латекс и/или эмульсию и незамерзающий агент,
причем латекс и/или эмульсия содержат в качестве твердых веществ по меньшей мере полимер и/или органическое соединение (отличное от полимера),
причем содержание твердых веществ составляет от 20 до 65% по массе относительно общей массы герметика и
разница между удельной плотностью твердых веществ и удельной плотностью смеси воды и незамерзающего агента в герметике для проколов шины находится в диапазоне ±0,1.
2. Герметик для проколов шины по п. 1, причем поверхностно-активное вещество не добавляют к нему или поверхностно-активное вещество дополнительно добавляют к нему в количестве не более 0,5 части по весу на 100 частей по весу твердых веществ.
3. Герметик для проколов шины по п. 1, в котором незамерзающий агент представляет собой по меньшей мере один тип, который выбирают из группы, состоящей из этиленгликоля, пропиленгликоля, диэтиленгликоля, глицерина и 1,3-пропандиола.
4. Герметик для проколов шины по п. 1, в котором массовое соотношение воды и незамерзающего агента составляет от 20:80 до 50:50.
5. Герметик для проколов шины по п. 1, в котором удельная плотность твердых веществ составляет от 0,82 до 1,15.
6. Герметик для проколов шины по п. 1, в котором удельная плотность смеси воды и незамерзающего агента составляет от 0,95 до 1,15.
7. Герметик для проколов шины по п. 1, в котором эмульсия представляет собой эмульсию синтетической смолы.
8. Герметик для проколов шины по п. 1, в котором латекс представляет собой натуральный каучуковый латекс.
9. Герметик для проколов шины по п. 1, в котором удельная плотность твердых веществ в латексе составляет от 0,82 до 0,93.
10. Герметик для проколов шины по п. 1, в котором герметик содержит латекс и эмульсию, причем латекс представляет собой натуральный каучуковый латекс, эмульсия представляет собой эмульсию синтетической смолы и удельная плотность твердых веществ в эмульсии синтетической смолы по меньшей мере на 0,1 больше удельной плотности твердых веществ в натуральном каучуковом латексе.
11. Герметик для проколов шины по п. 1, в котором полимер представляет собой по меньшей мере один тип, который выбирают из группы, состоящей из натурального каучука, уретановой смолы, акриловой смолы, полиолефина, поливинилацетата, поливинилхлорида, сополимера этилена и винилацетата и сополимера этилена, винилацетата и винилверсатата.
12. Герметик для проколов шины по п. 11, в котором содержание винилацетата в сополимере этилена и винилацетата составляет не более 55% по массе относительно массы сополимера этилена и винилацетата.
13. Герметик для проколов шины по п. 11, в котором уретановая смола представляет собой соединение, образованное с помощью ароматического полиизоцианата, ароматического полиола и полиола, содержащего ионную функциональную группу.
14. Герметик для проколов шины по п. 1, содержащий латекс и/или эмульсию, твердые вещества которых имеют удельную плотность 1 или менее, и латекс и/или эмульсию, твердые вещества которых имеют удельную плотность более 1.
15. Герметик для проколов шины, содержащий только латекс и/или эмульсию и незамерзающий агент,
причем латекс и/или эмульсия содержат в качестве твердых веществ по меньшей мере полимер и/или органическое соединение (отличное от полимера),
причем содержание твердых веществ составляет от 20 до 65% по массе относительно общей массы герметика и
разница между удельной плотностью твердых веществ и удельной плотностью смеси воды и незамерзающего агента в герметике для проколов шины находится в диапазоне ±0,1.